Brevet FR2878739A1 — publié le 20060609

La présente invention se rapporte à une composition cosmétique de maquillage ou de soin des matières kératiniques telles que de la peau, y compris du cuir chevelu, aussi bien du visage que du corps humain, les lèvres, les ongles, des fibres kératiniques tels que les cils, les sourcils, les cheveux comprenant l'association d'une première matière colorante et d'une seconde matière colorante particulières. L'invention a également pour objet un procédé de maquillage ou de soin des matières kératiniques. La composition est en particulier une composition de vernis à ongles peut être employée comme base pour vernis ou "base-coat" en terminologie anglo-saxonne, comme produit de maquillage des ongles, comme composition de finition, encore appelée "top-coat", à appliquer sur le produit de maquillage des ongles ou bien encore comme produit de soin cosmétique des ongles. Ces compositions peuvent s'appliquer sur les ongles d'êtres humains ou bien encore sur des faux ongles. On connaît des compositions à appliquer par exemple sur l'ongle, de type vernis à ongles ou base de soin pour ongles en milieu solvant, comprenant de manière usuelle, au moins un polymère filmogène, éventuellement un agent plastifiant, des pigments, des agents rhéologiques et des solvants. Dans le domaine cosmétique, on cherche constamment à obtenir de nouveaux effets coloriels en utilisant par exemple des matière colorantes fluorescentes qui donnent des couleurs très vives. Le demandeur a découvert de manière surprenante que l'utilisation d'une matière colorante constituée d'une matrice polymérique comprenant un colorant, de préférence fluorescent, en association avec une autre matière colorante particulière permet d'intensifier l'effet coloriel obtenu. Plus particulièrement, il résulte de cette association un effet coloriel supérieur à la simple addition des effets coloriels de chacune des matières colorantes. Ceci se traduit en particulier par une augmentation de l'indice de réflectance et/ou de la brillance de la composition comprenant l'association desdites matières colorantes. Le document US 5 324 506 décrit des pigments comprenant une résine polymérique et un colorant, toutefois, l'association avec une matière colorante pour augmenter l'effet coloriel n'est nullement décrite ni suggérée dans ces documents. De façon plus précise, l'invention a pour objet une composition cosmétique comprenant, dans un milieu cosmétiquement acceptable: - au moins une première matière colorante constituée d'une matrice polymérique comprenant un colorant et - au moins une seconde matière colorante choisie parmi les matériaux à effet optiques, les azurants optiques, les nacres et les pigments ou colorants fluorescents ou phosphorescents et leurs mélanges. Par "milieu cosmétiquement acceptable", on entend au sens de l'invention un milieu non toxique et susceptible d'être appliqué sur la peau, les phanères ou les lèvres du visage d'êtres humains. L'invention a aussi pour objet un procédé cosmétique de maquillage ou de soin non thérapeutique des matières kératiniques comprenant l'application sur lesdites matières kératiniques d'au moins une couche de la composition cosmétique telle que définie ci-dessus. L'invention a encore pour objet l'utilisation dans une composition cosmétique d'une première matière colorante constituée d'une matrice polymérique comprenant un colorant et d'au moins une seconde matière colorante choisie parmi les matériaux à effet optiques, les azurants optiques, les nacres et les pigments ou colorants fluorescents ou phosphorescents et leurs mélanges, pour améliorer la brillance et/ou augmenter la couleur de ladite composition. 1) Première matière colorante La première matière colorante comprend une matrice polymérique et un colorant tels que décrits ci-après. A/ Matrice polymérique La matrice polymérique est un polymère ou un copolymère choisi parmi les polyesters, les polyacrylates, les polyamides, les polyméthacrylates, les poluyuréthanes et leurs mélanges. Elle est avantageusement choisie parmi les copolymères polyester/polyamide. En particulier, la matrice polymérique est formée d'un polymère comprenant avantageusement au moins un monomère choisi parmi: a) les monomères diamines et polyamines On peut citer en particulier les diamines de formule H2N R NH2 dans lequel R représente un groupe alkylène linéaire ou ramifié comprenant de 2 à 20 atomes de carbone, un groupe cycloakylène comprenant de 5 à 6 atomes de carbone ou un groupe cyclo alkylène comprenant un groupe amino-alkyle linéaire ou ramifié, pouvant comprendre en outre jusqu'à 3 substitutions par cycle, les groupes de substitutions, identiques ou différents, étant choisis parmi les groupes alkyles comprenant de 1 à 5 atomes de carbone. Les monomères diamine peuvent être en particulier choisis parmi l'éthylène diamine, le 1-amino-3-aminométhyle-3,5,5-triméthyle cyclohexane (ou isophoronediamine), l'hexaméthylènediamine, le 1,12- dodécanediamine, le 2-méthylpentaméthylènediamine, le 2- éthyltétraméthylènediamine, le 1,2-diaminocyclohexane, le 1,3- diaminocyclohexane, le cis 1,4-diaminocyclohexane et le trans 1,4- diaminocyclohexane, le bicyclo(2.2.1)heptanedimethanamine ou norboranediamine et leurs mélanges La matrice polymérique peut comprendre avantageusement de 5 à 25% en poids par rapport 20 au poids total de la matrice polymèrique, d'au moins un monomère diamine ou polyamine. b) les monomères acide dicarboxylique ou polycarboxylique Les monomères acide dicarboxylique sont choisis de préférence parmi les acides 25 dicarboxyliques, les esters acides dicarboxyliques ou les dérivés anhydres d'acides dicarboxyliques de formule, les acide dicarboxyliques présentant la formule suivante: HOOC - R' - COOH dans laquelle R' est un groupe alkylène linéaire ou ramifié comprenant de 3 à 20 atomes de carbone; un groupe cycloalkylène comprenant de 5 à 8 atomes de carbone ou un groupe cycloalkylène comprenant un groupe carboxyalkyle linéaire ou ramifié, pouvant comprendre en outre jusqu'à 3 substitutions par cycle, les groupes de substitutions, identiques ou différents, étant choisis parmi les groupes alkyles comprenant de 1 à 5 atomes de carbone; un groupe arylène monocyclique ou bicyclique ayant de 6 à 10 atomes de carbone, pouvant éventuellement comprendre jusqu'à six substitutions par cycle, lesdits groupes de substitution, identiques ou différents, étant choisis parmi les groupes alkyl en C1-05; un ester diakyle en C,-C2 ou un anhydre issu du diacide formé par lesdits groupes arylène monocyclique ou bicyclique. De tels monomère peuvent être choisis parmi l'acide phtalique, l'anhydride phtalique, l'acide isophtalique, l'acide téréphtalique, l'acide 2,6 naphtalène dicarboxylique, l'acide succinique l'anhydride succinique, l'acide glutarique, l'acide adipique, l'acide azelaïque, l'acide sébacique, l'acide décanedioïque, l'acide dodécanedioïque, un mélange d'acides succinique, glutarique et adipique, l'acide cyclohexane dicarboxylique, le diméthylisophtalate, le diméthylphtalate, le diméthyltéréphtalate, le diméthyl 2,6-naphtalène dicarboxylate, le diméthyladipate, le diméthylglutarate, le diméthylsuccinate et leurs mélanges. L'acide phtalique, l'acide isophtalique et térephtalique et leur mélange sont préférés. La matrice polymérique comprend avantageusement de 55 à 75% en poids par rapport au poids total de la matrice polymèrique, d'au moins un acide dicarboxylique, de préférence aromatique tel que les acides isophtalique et térephtalique. c) Les monomères alcools difonctionnels ou diols ou les polyols On choisit de préférence des diols présentant la formule suivante: OH - R"' - OH dans laquelle R" représente un groupe alkylène linéaire ou ramifié ayant de 2 à 20 atomes de carbone, un groupe cycloalkylène ayant de 5 à 8 atomes de carbone ou un groupe cycloalkylène comprenant des groupes alkyle alcool linéraires ou ramifiés, pouvant comprendre en outre jusqu'à 3 substitutions par cycle, les groupes de substitutions, identiques ou différents, étant choisis parmi les groupes alkyles comprenant de 1 à 5 atomes de carbone. Les diols sont par exemple choisis parmi le cyclohexanediméthanol, l'éthylène glycol, le propylène glycol et leurs mélanges. A titre de polyols, on peut citer le trimethylolpropane, le pentaerythritol (de la société Celanese), le dipentaérythritol et leurs mélanges. Les monomères diols ou polyols peuvent représenter de 0,1 à 50 %, de préférence de 1 à 45 %, mieux encore de 5 à 40 % en poids par rapport au poids total de la matrice polymérique. d) les monomères carboxy-amine Les monomères carboxy-amine comprennent au moins un groupe amine et au moins un groupe acide carboxylique. De tels monomères sont par exemple l'acide p-amino benzoïque, 5 les lactones comme les caprolactone et leurs mélanges. La matrice polymérique peut comprendre de 0 à 30% en poids par rapport au poids total du polymère, d'au moins un monomère carboxy-amine. e) les monomères alkanolamine de formule: OH-R" NH2 dans laquelle R" représente un groupe alkylène linéaire ou ramifié comprenant de 2 à 8 15 atomes de carbone. Les monomères alkanolamine sont choisis par exemple parmi l'éthanolamine, le butanolamine, le n-propanolamine, l'isopropanolamine et leur mélange. On peut également utiliser un monomère alkanolamine dit polyfonctionnel de même structure 20 que les monomères alkanolamine, mais comprenant au moins un groupe fonctionnel supplémentaire tel qu'un groupe amine, alcool ou acide carboxylique. f) les monomères d'alcools carboxyliques Les monomères d'alcool carboxylique sont par exemple choisis parmi l'acide p-hydroxybenzoïque, l'acide 2 chloro-4-hydroxybenzoïque, l'acide salicylique et au moins un groupe alcool. De préférence, la matrice polymérique est obtenue par réaction d'au moins un monomère diamine choisi de préférence parmi les diamines comprenant au moins un groupe cycloalkylène, d'au moins un monomère acide dicarboxylique choisi de préférence parmi les diamines comprenant au moins un groupe cycloalkylène, et d'au moins un diol. Selon un mode de réalisation préféré, la matrice polymérique résulte de la réaction de 35 l'éthylène glycol, du cyclohexanediméthanol, de l'acide téréphtalique, de l'acide isophtalique et de la norboranediamine. De tels polymères sont connus par exemple sous la dénomination INCI Polyester-3. Colorant Les colorants peuvent être hydrosolubles ou liposolubles, cationiques ou anionique. 5 De préférence, le colorant est un colorant fluorescent. Les substances fluorescentes sont par exemple décrites dans Luminescent materials (fluorescent daylight), Encyclopedia of Chemical Technology, Kirk-Othmer", vol 14, p. 546-569, 3ème édition, 1981, Wiley. Les substances fluorescentes sont bien connues de l'homme du métier. Les colorants fluorescent sont de préférence choisis dans la familles des rhodamines, des fluorescines, des coumarines, des naphtalimides, des benzoxanthène, les acridines, les azos pyranine et leurs mélanges. On utilise de préférence des colorants anioniques. Les colorants sont notamment choisis parmi les colorants certifiés D&C suivants: Red 21, Red 22, Red 27, Red 28, Orange 5, Orange 10, Orange 11, Acid Yellow 3, Yellow 7, Yellow 8, Yellow 10, Yellow 11, Green 5, Green 8, Violet 2 et leurs mélanges. La première matière colorante se présente sous forme de particules qui peuvent être obtenues par incorporation du colorant au cours de la polymérisation par condensation de la matrice polymérique puis broyage de celle-ci à la taille désirée. De tels matériaux ainsi que leur préparation sont décrits par exemple dans le document 25 EP 0 463 260. Selon une alternative, les colorants sont ajoutés à la matrice polymérique après polymérisation de ladite matrice. La première matière colorante comprend avantageusement de 85 à 99 % de matrice 30 polymérique et de 0,1 à 15% de colorant, par rapport au poids total de la matière colorante. Les particules de première matière colorante présentent généralement une taille moyenne (d50) allant de 0,1 à 200 microns, de préférence de 1 à 30 microns et mieux de 2 à 15 microns. A titre de première matière colorante utilisable dans la composition, on peut citer par exemple les particules commercialisés sous la référence DERMAGLO par la société DAYGLO et notamment le DG-R428 DERMAGLO Strong Corona Magenta, le DG-R228 DERMAGLO Corona Magenta, le DG- R222 DERMAGLO Aurora Pink, le DG-R422 DERMAGLO Strong Aurora Pink, le DG- V402 Dermaglo Venetian violet, le DG-Y311 DERMAGLO Saturn Yellow, le DG- 0205 DERMAGLO Blaze Orange et leurs mélanges. La première matière colorante peut être présente en une teneur allant de 0,001% à 20% en poids par rapport au poids total de la composition, de préférence de 0,005 à 15% et mieux de 0,01 à 10% en poids. 2) Seconde matière colorante La composition comprend au moins une seconde matière colorante choisie parmi les matériaux à effet optiques, les azurants optiques, les nacres et les pigments ou colorants fluorescents ou phosphorescents et leurs mélanges. La seconde matière colorante peut être présente en une teneur allant de 0,001% à 25% en poids par rapport au poids total de la composition, de préférence de 0,005 à 20% et mieux de 0,01 à 15% en poids. a) Matériau à effet optique Ce matériau est présent en quantité suffisante pour produire un effet optique perceptible à l'ceil nu. Avantageusement, il s'agit d'un effet choisi parmi les effets goniochromatique, métallique et 25 notamment miroir, soft-focus, arc en ciel et/ou thermochrome. Par exemple, ce matériau peut être choisi parmi les particules à reflet métallique, les agents de coloration goniochromatiques, les pigments diffractants, les agents thermochromes ainsi que les fibres, notamment interférentielles. Bien entendu, ces différents matériaux peuvent être associés de manière à procurer la manifestation simultanée de deux effets, voire d'un nouvel effet conforme à l'invention. i) Particules à reflet métallique Par particules à reflet métallique , on désigne des particules dont la nature, la taille, la 35 structure et l'état de surface leur permettent de réfléchir la lumière incidente notamment de façon non iridescente. Les particules présentant une surface extérieure sensiblement plane conviennent également, car elles peuvent plus facilement donner naissance, si leur taille, leur structure et leur état de surface le permettent, à une réflexion spéculaire intense que l'on peut alors qualifier d'effet miroir. Les particules à reflet métallique utilisables dans l'invention, peuvent par exemple réfléchir la lumière dans toutes les composantes du visible sans absorber de manière significative une ou plusieurs longueurs d'ondes. La réflectance spectrale de ces particules peut par exemple être supérieure à 70 % dans l'intervalle 400-700 nm, et mieux d'au moins 80 %, voire 90 % ou encore 95 %. Ces particules ont généralement une épaisseur inférieure ou égale à 1 pm, notamment 10 inférieure ou égale à 0,7 pm, en particulier inférieure ou égale à 0,5 pm. Les particules à reflet métallique utilisables dans l'invention sont en particulier choisies parmi: les particules d'au moins un métal et/ou d'au moins un dérivé métallique, - les particules comportant un substrat, organique ou minéral, monomatière ou multimatériaux, recouvert au moins partiellement par au moins une couche à reflet métallique comprenant au moins un métal et/ou au moins un dérivé métallique, et -les mélanges desdites particules. Parmi les métaux pouvant être présents dans lesdites particules, on peut citer par exemple Ag, Au, Cu, AI, Ni, Sn, Mg, Cr, Mo, Ti, Zr, Pt, Va, Rb, W, Zn, Ge, Te, Se et leurs mélanges ou alliages. Ag, Au, Cu, Al, Zn, Ni, Mo, Cr, et leurs mélanges ou alliages (par exemple les bronzes et les laitons) sont des métaux préférés. Par dérivés métalliques , on désigne des composés dérivés de métaux notamment des oxydes, des fluorures, des chlorures et des sulfures Parmi les dérivés métalliques pouvant être présents dans lesdites particules, on peut citer notamment les oxydes métalliques tels que par exemple les oxydes de titane, notamment TiO2, de fer notamment Fe2O3, d'étain, de chrome, le sulfate de baryum et les composés suivants: MgF2, CrF3, ZnS, ZnSe, SiO2, AI2O3, MgO, Y2O3, SeO3, SiO, HfO2, ZrO2, CeO2, Nb2O5, Ta2O5, MoS2 et leurs mélanges ou alliages. Selon une première variante, les particules à reflet métallique peuvent être composées d'au moins un métal tel que défini précédemment, d'au moins un dérivé métallique tel que défini précédemment ou bien encore d'un de leurs mélanges. Ces particules peuvent être au moins partiellement recouvertes par une couche d'un autre matériau, par un exemple de matériau transparent tel que notamment du colophane, de la silice, des stéarates, des polysiloxanes, des résines polyesters, des résines époxydiques, des résines polyuréthanes et des résines acryliques. A titre illustratif de ces particules, on peut citer des particules d'aluminium, telles que celles commercialisées sous les dénominations STARBRITE 1200 EAC par la société SIBERLINE et METALURE par la société ECKART. On peut également citer les poudres métalliques de cuivre ou des mélanges d'alliage telles les références 2844 commercialisées par la société RADIUM BRONZE, les pigments métalliques comme l'aluminium ou le bronze, telles que celles commercialisées sous les dénominations ROTOSAFE 700 de la société ECKART, les particules d'aluminium enrobé de silice commercialisées sous la dénomination VISIONAIRE BRIGHT SILVER de la société ECKART et les particules d'alliage métallique comme des poudres de bronze (alliage cuivre et zinc) enrobé de silice commercialisées sous la dénomination de Visionaire Bright Natural Gold de la société Eckart. Selon une seconde variante, ces particules peuvent être des particules comportant un substrat et qui présentent donc une structure multicouche par exemple bicouche. Ce substrat peut être organique ou minéral, naturel ou synthétique, monomatière ou multimatériaux, plein ou creux. Lorsque le substrat est synthétique, il peut être réalisé avec une forme favorisant la formation d'une surface réfléchissante après revêtement, notamment après le dépôt d'une couche de matériaux à reflet métallique. Le substrat peut, par exemple, présenter une surface plane et la couche de matériaux à reflet métallique une épaisseur sensiblement uniforme. Le substrat peut être en particulier choisi parmi les métaux et les dérivés métalliques tels que cités précédemment, et également parmi les verres, les céramiques, les alumines, les silices, les silicates et notamment aluminosilicates et les borosilicates, le mica synthétique tel que le fluorophlogopite, et leurs mélanges, cette liste n'étant pas limitative. La couche à reflet métallique peut enrober en totalité ou en partie le substrat et cette couche peut être au moins partiellement recouverte par une couche d'un autre matériau, par exemple un matériau transparent notamment tel que cité précédemment. Selon un mode de réalisation particulier, cette couche à reflet métallique enrobe en totalité, directement ou indirectement, c'est-à-dire avec interposition d'au moins une couche intermédiaire métallique ou non, le substrat. Les métaux ou dérivés métalliques pouvant être utilisés dans la couche réfléchissante sont tels que définis précédemment. Par exemple, elle peut être formée d'au moins un métal choisi parmi l'argent, l'aluminium, le chrome, le nickel, le molybdène, l'or, le cuivre, l'étain, le magnésium et leurs mélanges (alliages). On utilise plus particulièrement l'argent, le chrome, le nickel, le molybdène, et leurs mélanges. A titre illustratif de ce second type de particules on peut plus particulièrement citer: - Des particules de verre recouvertes d'une couche métallique notamment celles décrites dans les documents JP-A- 09188830, JP-A-10158450, JP-A-10158541, JP-A-07258460 et JP-A-05017710. A titre illustratif de ces particules comportant un substrat de verre, on peut citer celles revêtues respectivement d'argent, d'or ou de titane, en forme de plaquettes, commercialisées par la société NIPPON SHEET GLASS sous les dénominations MICROGLASS METASHINE. Des particules à substrat de verre revêtu d'argent, en forme de plaquettes, sont vendues sous la dénomination MICROGLASS METASHINE REFSX 2025 PS par la société TOYAL. Des particules à substrat de verre revêtu d'alliage nickel/chrome/molybdène sont vendues sous la dénomination CRYSTAL STAR GF 550, GF 2525 par cette même société. Celles revêtues soit d'oxyde de fer brun, soit d'oxyde de titane, d'oxyde d'étain ou d'un de leur mélange comme celles commercialisées sous la dénomination REFLECKS par la société ENGELHARD ou celles commercialisées sous la référence METASHINE MC 2080GP par la société NIPPON SHEET GLASS. Ces particules de verre recouvertes de métaux peuvent être enrobés de silice comme celles commercialisées sous la dénomination METASHINE série PSS1 ou GPS1 par la société NIPPON SHEET GLASS. - Des particules à substrat de verre sphérique revêtu ou non par un métal, notamment celles vendues sous la dénomination PRIZMALITE MICROSPHERE par la 20 société PRIZMALITE INDUSTRIES. - Conviennent également à l'invention, les pigments de la gamme METASHINE 1080R commercialisée par la société NIPPON SHEET GLASS CO. LTD. Ces pigments, plus particulièrement décrits dans la demande de brevet JP 2001-11340, sont des paillettes de verre C-GLASS comprenant 65 à 72 % de SiO2, recouvertes d'une couche d'oxyde de titane de type rutile (Ti02). Ces paillettes de verre ont une épaisseur moyenne de 1 micron et une taille moyenne de 80 microns soit un rapport en taille moyenne/épaisseur moyenne de 80. Elles présentent des reflets bleus, verts, jaunes ou de teinte argent selon l'épaisseur de la couche de TiO2. - Des particules comportant un substrat de borosilicate enrobé d'argent, encore appelées nacres blanches . - Des particules à substrat métallique tel que l'aluminium, le cuivre, le bronze, en forme de plaquettes, sont vendues sous la dénomination commerciale STARBRITE par la société SILBERLINE et sous la dénomination VISIONAIRE par la société ECKART. - Des particules comportant un substrat de mica synthétique revêtu de dioxyde de titane, et par exemple les particules de dimension comprise entre 80 et 100 pm, comportant un substrat de mica synthétique (fluorophlogopite) revêtu de dioxyde de titane représentant 12% du poids total de la particule, vendues sous la dénomination PROMINENCE par la société NIHON KOKEN. - Les particules à reflet métallique peuvent encore être choisies parmi les particules formées d'un empilement d'au moins deux couches à indices de réfraction différents. Ces couches peuvent être de nature polymérique ou métallique et notamment inclure au moins une couche polymérique. Ainsi, les particules à effet métallique peuvent être des particules dérivant d'un film polymérique multicouche. Le choix des matériaux destinés à constituer les différentes couches de la structure multicouche est bien entendu effectué de manière à conférer l'effet métallique souhaité aux particules ainsi formées. De telles particules sont notamment décrites dans WO 99/36477, US 6 299 979 et US 6 387 498 et plus particulièrement identifiées ci-après dans le chapitre goniochromatique. ii) Pigments diffractants Par pigment diffractant , on désigne au sens de la présente invention un pigment capable de produire une variation de couleur selon l'angle d'observation lorsqu'éclairé par de la lumière blanche, en raison de la présence d'une structure qui diffracte la lumière. Un pigment diffractant peut comporter un réseau de diffraction, capable par exemple de diffracter dans des directions définies un rayon de lumière monochromatique incident. Le réseau de diffraction peut comporter un motif périodique, notamment une ligne, la distance entre deux motifs adjacents étant du même ordre de grandeur que la longueur d'onde de la lumière incidente. Lorsque la lumière incidente est polychromatique, le réseau de diffraction va séparer les différentes composantes spectrales de la lumière et produire un effet arc-en-ciel. On pourra utilement se reporter concernant la structure des pigments diffractants à l'article Pigments Exhibiting Diffractive Effects d'Alberto Argoitia and Matt Witzman, 2002, Society of Vacuum coaters, 45th Annual Technical Conference Proceedings 2002. Le pigment diffractant peut être réalisé avec des motifs ayant différents profils, notamment triangulaires, symétriques ou non, en créneaux, de largeur constante ou non, sinuosoïdaux. La fréquence spatiale du réseau et la profondeur des motifs seront choisies en fonction du degré de séparation des différents ordres souhaités. La fréquence peut varier par exemple entre 500 et 3000 lignes par mm. De préférence, les particules du pigment diffractant présentent chacune une forme aplatie, et notamment sont en forme de plaquette. Une même particule de pigment peut comporter deux réseaux de diffraction croisés, perpendiculaires ou non. Une structure possible pour le pigment diffractant peut comporter une couche d'un matériau réfléchissant, recouverte au moins d'un côté d'une couche d'un matériau diélectrique. Ce dernier peut conférer une meilleure rigidité et durabilité au pigment diffractant. Le matériau diélectrique peut alors être choisi par exemple parmi les matériaux suivants: MgF2, SiO2, Al2O3, AIF3, CeF3, LaF3, NdF3, SmF2, BaF2, CaF2, LiF et leurs associations. Le matériau réfléchissant peut être choisi par exemple parmi les métaux et leurs alliages et aussi parmi les matériaux réfléchissants non métalliques. Parmi les métaux pouvant être utilisés, on peut citer Al, Ag, Cu, Au, Pt, Sn, Ti, Pd, Ni, Co, Rd, Nb, Cr et leurs composés, associations ou alliages. Un tel matériau réfléchissant peut, seul, constituer le pigment diffractant qui sera alors monocouche. En variante, le pigment diffractant peut comporter une structure multicouche comportant un noyau d'un matériau diélectrique recouvert d'une couche réfléchissante au moins d'un côté, voire encapsulant complètement le noyau. Une couche d'un matériau diélectrique peut également recouvrir la ou les couches réfléchissantes. Le matériau diélectrique utilisé est alors de préférence inorganique, et peut être choisi par exemple parmi les fluorures métalliques, les oxydes métalliques, les sulfures métalliques, les nitrures métalliques, les carbures métalliques et leurs associations. Le matériau diélectrique peut être à l'état cristallin, semi-cristallin ou amorphe. Le matériau diélectrique, dans cette configuration, peut par exemple être choisi parmi les matériaux suivants: MgF2, SiO, SiO2, AI2O3, TiO2, WO, AIN, BN, B4C, WC, TiC, TiN, N4Si3, ZnS, des particules de verre, des carbones de type diamant et leurs associations. Le pigment diffractant utilisé peut notamment être choisi parmi ceux décrits dans la demande de brevet américain US 2003/0031870 publiée le 13 février 2003. Un pigment diffractant peut comporter par exemple la structure suivante: MgF2/AI/MgF2, un pigment diffractant ayant cette structure étant commercialisé sous la dénomination SPECTRAFLAIR 1400 Pigment Silver par la société FLEX PRODUCTS, ou SPECTRAFLAIR 1400 Pigment Silver FG. Laproportion en poids du MgF2 peut être comprise entre 80 et 95 % du poids total du pigment. iii) Agents de coloration goniochromatiques Au sens de l'invention, un agent de coloration goniochromatique permet d'observer un changement de couleur, encore appelé color flop , en fonction de l'angle d'observation, supérieur à celui que l'on peut rencontrer avec des nacres. On peut utiliser simultanément un ou plusieurs agents de coloration goniochromatique. L'agent de coloration goniochromatique peut être choisi de manière à présenter un changement de couleur relativement important avec l'angle d'observation. L'agent de coloration goniochromatique peut ainsi être choisi de telle sorte que l'on puisse observer, pour une variation de l'angle d'observation comprise entre 0 et 80 sous un éclairage à 45 , une variation de couleur AE de la composition cosmétique, mesurée dans l'espace colorimétrique CIE 1976, d'au moins 2. L'agent de coloration goniochromatique peut également être choisi de telle sorte que l'on puisse observer, pour un éclairage à 45 et une variation de l'angle d'observation comprise entre 0 et 80 , une variation [)h de l'angle de teinte de la composition cosmétique, dans le plan CIE 1976, d'au moins 30 voire au moins 40 ou au moins 60 , voire encore d'au moins 100 . L'agent de coloration goniochromatique peut être choisi par exemple parmi les structures 10 multicouche interférentielles et les agents de coloration à cristaux liquides. Dans le cas d'une structure multicouche, celle-ci peut comporter par exemple au moins deux couches, chaque couche, indépendamment ou non de la (ou les) autre(s) couche(s), étant réalisée par exemple à partir d'au moins un matériau choisi dans le groupe constitué par les matériaux suivants: MgF2, CeF3, ZnS, ZnSe, Si, SiO2, Ge, Te, Fe2O3, Pt, Va, AI2O3, MgO, Y2O3, S2O3, SiO, HfO2, ZrO2, CeO2, Nb2O5, Ta2O5, TiO2, Ag, Al, Au, Cu, Rb, Ti, Ta, W, Zn, MoS2, cryolithe, alliages, polymères et leurs associations. La structure multicouche peut présenter ou non, par rapport à une couche centrale, une symétrie au niveau de la nature chimique des couches empilées. Des exemples de structures multicouche interférentielles symétriques utilisables dans des compositions réalisées conformément à l'invention sont par exemple les structures suivantes: AI/SiO2/AI/SiO2/AI, des pigments ayant cette structure étant commercialisés par la société DUPONT DE NEMOURS; Cr/MgFZ/AI/MgFZ/Cr, des pigments ayant cette structure étant commercialisés sous la dénomination CHROMAFLAIR par la société FLEX; MoS2/SiO2/AI/SiO2/MoS2; Fe2O3/SiO2/AI/SiO2/Fe2O3, et Fe2O3/SiO2/Fe2O3/SiO2/Fe2O3, des pigments ayant ces structures étant commercialisés sous la dénomination SICOPEARL par la société BASF; MoS2/SiO2/mica-oxyde/SiO2/MoS2; Fe2O3/SiO2/mica-oxyde/SiO2/Fe2O3; TiO2/SiO2/TiO2 et TiO2/Al2O3/TiO2; SnO/TiO2/SiO2/TiO2/SnO; Fe2O3/SiO2/Fe2O3; SnO/mica/TiO2/SiO2/TiO2/mica/SnO, des pigments ayant ces structures étant commercialisés sous la dénomination XIRONA par la société MERCK (Darmstadt). A titre d'exemple, ces pigments peuvent être les pigments de structure silice/oxyde de titane/oxyde d'étain commercialisés sous le nom XIRONA MAGIC par la société MERCK, les pigments de structure silice/oxyde de fer brun commercialisés sous le nom XIRONA INDIAN SUMMER par la société MERCK et les pigments de structure silice/oxyde de titane/mica/oxyde d'étain commercialisés sous le nom XIRONA CARRIBEAN BLUE par la société MERCK. On peut encore citer les pigments INFNNITE COLORS de la société SHISEIDO. Selon l'épaisseur et la nature des différentes couches, on obtient différents effets. Ainsi, avec la structure Fe2O3/SiO2/AI/ SiO2/Fe2O3 on passe du doré-vert au gris- rouge pour des couches de SiO2 de 320 à 350 nm; du rouge au doré pour des couches de SiO2 de 380 à 400 nm; du violet au vert pour des couches de SiO2 de 410 à 420 nm; du cuivre au rouge pour des couches de SiO2 de 430 à 440 nm. On peut encore utiliser des agents de coloration goniochromatiques à structure multicouche comprenant une alternance de couches polymériques. A titre illustratif des matériaux pouvant constituer les différentes couches de la structure multicouche, on peut citer, cette liste n'étant pas limitative: le naphthalate de polyéthylène (PEN) et ses isomères par exemple 2,6-, 1,4-, 1,5-, 2,7- et 2,3-PEN, les téréphthalates de polyalkylene, des polyamides, des polyéthérimides, des polystyrènes atactiques, des polycarbonates, des polyméthacrylates et des polyacrylates d'alkyle, du polystyrène syndiotactique (sPS), des polyalpha-méthylstyrène syndiotactiques, du polydichlorostyrène syndiotactique, copolymères et mélange de ses polystyrènes, des dérivés de cellulose, des polymères polyalkylènes, des polymères fluorés, des polymères chlorés, des polysulfones, des polyéthersulfones, des polyacrylonitriles, des polyamides, des résines siliconées, des résines époxy, de l'acétate de polyvinyle, des polyéthers-amides, des résines ionomériques, des élastomères et polyuréthanes. Conviennent également des copolymères, par exemple copolymères de PEN (par exemple, copolymères de 2,6-, 1,4-, 1,5-, 2,7-, et/ou 2,3-acide naphtalène dicarboxylique ou ses esters avec (a) acide téréphtalique ou ses esters; (b) l'acide isophtalique ou ses esters; (c) acide phtalique ou ses esters; (d) des alcanes glycols; (e) des cycloalkanes glycols (par exemple le cyclohexane diméthanol diol) ; (f) des acides alcanes dicarboxyliques; et/ou (g) des acides cycloalkanes dicarboxylique, des copolymères de téréphthalates de polyalkylène et des copolymères de styrène. En outre, chaque couche individuelle peut inclure des mélanges de deux ou plusieurs polymères ou copolymères précédents. Le choix des matériaux destinés à constituer les différentes couches de la structure multicouche est bien entendu effectué de manière à conférer l'effet optique souhaité aux particules ainsi formées. On peut citer, à titre d'exemple de pigments à structure multicouche polymérique, ceux commercialisés par la société 3M sous la dénomination COLOR GLITTER. Les agents de coloration à cristaux liquides comprennent par exemple des silicones ou des éthers de cellulose sur lesquels sont greffés des groupes mésomorphes. Comme particules goniochromatiques à cristaux liquides, on peut utiliser par exemple celles vendues par la société CHENIX ainsi que celle commercialisées sous la dénomination 35 HELICONE HC par la société WACKER. Ces agents peuvent également être sous forme de fibres goniochromatiques dispersées. De telles fibres peuvent par exemple présenter une taille comprise entre 50 pm et 700 pm, par exemple d'environ 300 pm. En particulier, on peut utiliser des fibres interférentielles à structure multicouche. Des fibres à structure multicouche de polymères sont notamment décrites dans les documents EP-A-921217, EP-A-686858 et USA-5472798. La structure multicouche peut comporter au moins deux couches, chaque couche, indépendamment ou non de la (ou les) autre(s) couche(s), étant réalisée en au moins un polymère de synthèse. Les polymères présents dans les fibres peuvent avoir un indice de réfraction allant de 1,30 à 1,82 et mieux allant de 1,35 à 1,75. Les polymères préférés pour constituer les fibres sont les polyesters tels que le polyéthylène téréphtalate, le polyéthylène naphtalate, le polycarbonate; les polymères acryliques comme le polyméthacrylate de méthyle; les polyamides. Des fibres goniochromatiques à structure bicouche polyéthylène téréphtalate/nylon-6 sont commercialisées par la société TEIJIN sous la dénomination MORPHOTEX. b) Azurants optiques Les azurants optiques sont des composés bien connus de l'homme du métier. De tels composés sont notamment décrits dans Fluorescent Whitening Agent, Encyclopedia of Chemical Technology, KirkOthmer , vol 11, p. 227-241, 4ème édition, 1994, Wiley. On peut plus particulièrement les définir comme des composés qui absorbent essentiellement dans l'UVA entre 300 et 390 nm et réémettent essentiellement entre 400 et 525 nm. Parmi les azurants optiques, on peut plus particulièrement citer les dérivés du stilbène, en particulier les polystyrylstilbènes et les triazinstilbènes, les dérivés coumariniques, en particulier les hydroxycoumarines et les aminocoumarines, les dérivés oxazole, benzoxazole, imidazole, triazole, pyrazoline, les dérivés du pyrène et les dérivés de porphyrine et leurs mélanges. De tels composés sont facilement disponibles commercialement. On peut citer par exemple: - le dérivé stilbénique de naphto-triazole vendu sous la dénomination commerciale Tinopal GS , le di-styryl-4,4' biphényle sulfonate di-sodique (nom CTFA: disodium distyrylbiphenyl disulfonate) vendu sous la dénomination commerciale Tinopal CBS-X , le dérivé cationique d'aminocoumarine vendu sous la dénomination commerciale Tinopal SWN CONC. , le 4,4'-bis[(4,6-dianilino-1,3,5-triazin-2-yl)amino] stilbène-2,2'- disulfonate de sodium vendu sous la dénomination commerciale Tinopal SOP , le 4,4'-bis- [(4-anilino-6-bis(2dydroxyéthyl)amino-1,3,5-triazin-2-yl)amino]stilbène-2,2'-disulfonic acide vendu sous la dénomination commerciale Tinopal UNPA-GX , le 4,4'bis-[anilino-6- morpholine-1,3,5-triazin-2-yl)amino]stilbène vendu sous la dénomination commerciale Tinopal AMS-GX , le 4,4'-bis-[(4-anilino-6(2-hydroxyéthyl)méthyl amino-1,3,5-triazin-2-yl)amino]stilbène-2,2'disodium sulfonate vendu sous la dénomination commerciale Tinopal 5BMGX , tous par la société CIBA Spécialités Chimiques, le 2,5 thiophène diyl bis(5 ter-butyl-1,3 benzoxazole) vendu sous la dénomination commerciale Uvitex OB par la société CIBA, - le dérivé anionique du di-aminostilbène en dispersion dans l'eau vendu sous la dénomination commerciale Leucophor BSB liquide par la société CLARIANT, les laques d'azurant optique vendues sous la dénomination commerciale COVAZUR par la société WACKHERR. Les azurants optiques utilisables dans la présente invention peuvent aussi se présenter sous la forme de copolymères, par exemple d'acrylates et/ou de méthacrylates, greffés par des groupements azurants optiques comme décrits dans la demande FR 99 10942. Ils peuvent être utilisés tels quels ou introduits dans le film sous forme de particules et/ou de fibres recouvertes dudit azurant, telles que celles décrites ci-après. En particulier, on peut utiliser les fibres recouvertes d'azurant optique telles que commercialisées par la société LCW sous la référence commerciale Fiberlon 54 ZO3, ayant une longueur d'environ 0,4 mm et un titre de 0,5 deniers. Selon un mode de réalisation, la composition selon l'invention comprend au moins une première matière colorante telle que décrite plus haut et au moins un azurant optique. En effet, il a été constaté que l'association d'une matière colorante comprenant un colorant et d'un azurant optique permet l'obtention d'une couleur plus intense que celle obtenue par l'association du même colorant (non compris dans une matrice polymérique) et de l'azurant optique. c) Nacres et pigments ou colorants fluorescents La composition peut comprendre une matière colorante choisie parmi les nacres, les pigments ou colorants fluorescents ou phosphorescents Par pigments, il faut comprendre des particules blanches ou colorées, minérales ou organiques, insolubles dans une solution aqueuse, destinées à colorer et/ou opacifier le film résultant. Le pigment phosphorescent peut être choisi par exemple parmi ceux commercialisés sous la référence Night-Glo DGP-20 de la société Dayglo. Par nacres , il faut comprendre des particules colorées de toute forme, irisées ou non, notamment produites par certains mollusques dans leur coquille ou bien synthétisées et qui présentent un effet de couleur par interférence optique. Les nacres peuvent être choisies parmi les pigments nacrés tels que le mica titane recouvert avec un oxyde de fer, le mica recouvert d'oxychlorure de bismuth, le mica titane recouvert avec de l'oxyde de chrome, le mica titane recouvert avec un colorant organique ainsi que les pigments nacrés à base d'oxychlorure de bismuth. Il peut également s'agir de particules de mica à la surface desquelles sont superposées au moins deux couches successives d'oxydes métalliques et/ou de matières colorantes organiques. On peut également citer, à titre d'exemple de nacres, le mica naturel recouvert d'oxyde de titane, d'oxyde de fer, de pigment naturel ou d'oxychlorure de bismuth. Parmi les nacres disponibles sur le marché, on peut citer les nacres TIMICA, FLAMENCO et DUOCHROME (sur base de mica) commercialisées par la société ENGELHARD, les nacres TIMIRON commercialisées par la société MERCK, les nacres sur base de mica PRESTIGE commercialisées par la société ECKART et les nacres sur base de mica synthétique SUNSHINE commercialisées par la société SUN CHEMICAL. Les nacres peuvent plus particulièrement posséder une couleur ou un reflet jaune, rose, rouge, bronze, orangé, brun, or et/ou cuivré. A titre illustratif des nacres pouvant être mises en oeuvre dans le cadre de la présente invention, on peut notamment citer les nacres de couleur or notamment commercialisées par la société ENGELHARD sous le nom de Brillant gold 212G (Timica), Gold 222C (Cloisonne), Sparkle gold (Timica), Gold 4504 (Chromalite) et Monarch gold 233X (Cloisonne) ; les nacres bronzes notamment commercialisées par la société MERCK sous la dénomination Bronze fine (17384) (Colorona) et Bronze (17353) (Colorona) et par la société ENGELHARD sous la dénomination Super bronze (Cloisonne) ; les nacres oranges notamment commercialisées par la société ENGELHARD sous la dénomination Orange 363C (Cloisonne) et Orange MCR 101 (Cosmica) et par la société MERCK sous la dénomination Passion orange (Colorona) et Matte orange (17449) (Microna) ; les nacres de teinte brune notamment commercialisées par la société ENGELHARD sous la dénomination Nu-antique copper 340XB (Cloisonne) et Brown CL4509 (Chromalite) ; les nacres à reflet cuivre notamment commercialisées par la société ENGELHARD sous la dénomination Copper 340A (Timica) ; les nacres à reflet rouge notamment commercialisées par la société MERCK sous la dénomination Sienna fine (17386) (Colorona) ; les nacres à reflet jaune notamment commercialisées par la société ENGELHARD sous la dénomination Yellow (4502) (Chromalite) ; les nacres de teinte rouge à reflet or notamment commercialisées par la société ENGELHARD sous la dénomination Sunstone G012 (Gemtone) ; les nacres roses notamment commercialisées par la société ENGELHARD sous la dénomination Tan opale G005 (Gemtone) ; les nacres noires à reflet or notamment commercialisées par la société ENGELHARD sous la dénomination Nu antique bronze 240 AB (Timica), les nacres bleues notamment commercialisées par la société MERCK sous la dénomination Matte blue (17433) (Microna), les nacres blanches à reflet argenté notamment commercialisées par la société MERCK sous la dénomination Xirona Silver et les nacres orangées rosées vert doré notamment commercialisées par la société MERCK sous la dénomination lndian summer (Xirona) et leurs mélanges. Comme colorants fluorescents ou phosphorescents, on peut utiliser ceux cités plus haut dans la description de la première matière colorante. On peut encore citer par exemple ceux commercialisés sous la référence Colment par la société LCW (colorants hydrosolubles encapsulés dans des microsphères de polyméthacrylate de méthyle), sous les références FEX par la société SWADA ou le pigment fluorescent 2205 Blue de USR Optonix. 3) Milieu solvant organique Le milieu cosmétiquement acceptable de la composition cosmétique selon l'invention comprend un milieu solvant organique comprenant un solvant organique ou un mélange de solvants organiques. Le solvant organique peut être choisi parmi: - les cétones liquides à température ambiante tels que méthyléthylcétone, méthylisobutylcétone, diisobutylcétone, l'isophorone, la cyclohexanone, l'acétone; - les alcools liquides à température ambiante tels que l'éthanol, l'isopropanol, le diacétone alcool, le 2-butoxyéthanol, le cyclohexanol; - les éthers de propylène glycol liquides à température ambiante tels que le monométhyléther de propylène glycol, l'acétate de monométhyl éther de propylène glycol, le mono n-butyl éther de dipropylène glycol; - les éthers cycliques tels que la -y-butyrolactone; - les esters à chaîne courte (ayant de 3 à 8 atomes de carbone au total) tels que l'acétate d'éthyle, l'acétate de méthyle, l'acétate de propyle, l'acétate d'isopropyl, l'acétate de n-butyle, l'acétate d'isopentyle, l'acétate de méthoxypropyle, le lactate de butyle; les éthers liquides à température ambiante tels que le diéthyléther, le diméthyléther ou le dichlorodiéthyléther; - les alcanes liquides à température ambiante tels que le décane, l'heptane, le dodécane, le cyclohexane; - les alkyl sulfoxides tels que le diméthylsulfoxide; les aldéhydes liquides à température ambiante tels que le benzaldéhyde, l'acétaldéhyde; 5 - le 3éthoxypropionate d'éthyle; - les carbonates tel que le carbonate de propylène, le carbonate de diméthyle, - les acétals tels que méthylal; et leurs mélanges. De préférence, le solvant est choisi parmi les esters à chaîne courte ayant de 3 à 8 atomes de carbone au total, tels que l'acétate d'éthyle, l'acétate de méthyle, l'acétate de propyle, l'acétate d'isopropyl, l'acétate de n-butyle, l'acétate d'isopentyle, l'acétate de méthoxypropyle, le lactate de butyle et leurs mélanges. Le milieu solvant organique peut représenter de 10 à 95% en poids, par rapport au poids total de la composition, de préférence de 15% à 80% en poids, et mieux de 20 à 60% en poids. Le milieu cosmétiquement acceptable de la composition selon l'invention peut 20 éventuellement comprendre un milieu aqueux. Additifs Polymère filmoqène 25 La composition peut comprendre un polymère filmogène. Selon la présente invention, on entend par "polymère filmogène", un polymère apte à former à lui seul ou en présence d'un agent auxiliaire de filmification, un film continu et adhérent sur un support, notamment sur les matières kératiniques. Parmi les polymères filmogènes utilisables dans la composition de la présente invention, on peut citer les polymères synthétiques, de type radicalaire ou de type polycondensat, les polymères d'origine naturelle et leurs mélanges. Le polymère filmogène peut être choisi en particulier parmi les polymères cellulosiques tels que la nitrocellulose, l'acétate de cellulose, l'acétobutyrate de cellulose, l'acétopropionate de cellulose, l'éthyl cellulose, ou bien encore les polyuréthanes, les polymères acryliques, les polymères vinyliques, les polyvinylbutyrals, les résines alkydes, les résines issues des produits de condensation d'aldéhyde tels que les résines arylsulfonamide formaldéhyde comme la résine toluène sulfonamide formaldéhyde, les résines aryl-sulfonamide époxy ou encore les résines éthyl tosylarnide. Comme polymère filmogène, on peut notamment utiliser la nitrocellulose RS 1/8 sec; RS'/4 sec. ; '/2 sec. ; RS 5 sec. ; RS 15 sec. ; RS 35 sec. ; RS 75 sec.; RS 150 sec; AS '/4 sec. ; AS '/2 sec. ; SS '/4 sec. ; SS '/ sec. ; SS 5 sec., notamment commercialisée par la société HERCULES; les résine toluène sulfonamide formaldéhyde "Ketjentflex MS80" de la société AKZO ou "Santolite MHP", "Santolite MS 80" de la société FACONNIER ou "RESIMPOL 80" de la société PAN AMERICANA, la résine alkyde "BECKOSOL ODE 230-70-E" de la société DAINIPPON, la résine acrylique "ACRYLOID B66" de la société ROHM & HAAS, la résine polyuréthane "TRIXENE PR 4127" de la société BAXENDEN. Le polymère filmogène peut être présent dans la composition selon l'invention en une teneur 15 allant de 0,1 % à 60 % en poids, par rapport au poids total de la composition, de préférence allant de 2 % à 40 % en poids, et mieux de 5 % à 25 % en poids. L'ensemble des polymères filmogènes précités peut être associé à au moins un agent auxiliaire de filmification. L'agent auxiliaire de filmification peut être choisi parmi tous les composés connus de l'homme du métier comme étant susceptibles de remplir la fonction recherchée, et être notamment choisi parmi les agents plastifiants et les agents de coalescence du polymère filmogène. En particulier, on peut citer, seuls ou en mélange, les plastifiants ou agents de coalescence 25 usuels, tels que: les glycols et leurs dérivés tels que le diéthylène glycol éthyléther, le diéthylène glycol méthyléther, le diéthylène glycol butyléther ou encore le diéthylène glycol hexyléther, l'éthylène glycol éthyléther, l'éthylène glycol butyléther, l'éthylène glycol hexyléther; les esters de glycol, les dérivés de propylène glycol et en particulier le propylène glycol phényléther, le propylène glycol diacétate, le dipropylène glycol butyléther, le tripropylène glycol butyléther, le propylène glycol méthyléther, le dipropylène glycol éthyléther, le tripropylène glycol méthyléther et le diéthylène glycol méthyléther, le propylène glycol butyléther, les esters d'acides notamment carboxyliques tels que les citrates, notamment le citrate de triéthyle, le citrate de tributyle, l'acétylcitrate de triéthyle, l'acétylcitrate de tributyle, l'acétylcitrate de triéthyl-2 hexyle; les phtalates, notamment le phtalate de diéthyle, le phtalate de dibutyle, le phtalate de dioctyle, le phtalate de dipentyle, le phtalate de diméthoxyéthyle; les phosphates, notamment le phosphate de tricrésyle, le phosphate de tibutyle, le phosphate de triphényle, le phosphate de tributoxyéthyle; les tartrates, notamment le tartrate de dibutyle; les adipates; les carbonates; les sébaçates; le benzoate de benzyle, l'acétylricinoléate de butyle, l'acétylricinoléate de glycéryle, le glycolate de butyle, le camphre, le triacétate de glycérol, le N-éthyl-o,p-toluènesulfonamide, les dérivés oxyéthylénés tels que les huiles oxyéthylénées, notamment les huiles végétales telles que l'huile de ricin; les huiles de silicone, leurs mélanges. Le type et la quantité d'agent plastifiant et/ou de coalescence peuvent être choisis par l'homme du métier sur la base de ses connaissances générales. Par exemple, la teneur en agent plastifiant et/ou de coalescence peut aller de 0,01 % à 20% et en particulier de 0,5 % à 10 % en poids par rapport au poids total de la composition. Charqes 15 La composition selon l'invention peut comprendre en outre en outre une ou plusieurs charges, notamment en une teneur allant de 0,01 % à 50 % en poids, par rapport au poids total de la composition, de préférence allant de 0,01 % à 30 % en poids. Par charges, il faut comprendre des particules de toute forme, incolores ou blanches, minérales ou de synthèse, insolubles dans le milieu de la composition quelle que soit la température à laquelle la composition est fabriquée. Ces charges servent notamment à modifier la rhéologie ou la texture de la composition. Les charges peuvent être minérales ou organiques de toute forme, plaquettaires, sphériques ou oblongues, quelle que soit la forme cristallographique ( par exemple feuillet, cubique, hexagonale, orthorornbique, etc). On peut citer le talc, le mica, la silice, le kaolin, les poudres de polyamide (Nylon ) (Orgasol de chez Atochem), de poly-R-alanine et de polyéthylène, les poudres de polymères de tétrafluoroéthylène (Téflon ), la lauroyl-lysine, l'amidon, le nitrure de bore, les microsphères creuses polymériques telles que celles de chlorure de polyvinylidène/acrylonitrile comme l'Expancel (Nobel Industrie), de copolymères d'acide acrylique (Polytrap de la société Dow Corning) et les microbilles de résine de silicone (Tospearls de Toshiba, par exemple) , les particules de polyorganosiloxanes élastomères, le carbonate de calcium précipité, le carbonate et l'hydrocarbonate de magnésium, l'hydroxyapatite, les microsphères de silice creuses (Silica Beads de Maprecos), les microcapsules de verre ou de céramique, les savons métalliques dérivés d'acides organiques carboxyliques ayant de 8 à 22 atomes de carbone, de préférence de 12 à 18 atomes de carbone, par exemple le stéarate de zinc, de magnésium ou de lithium, le laurate de zinc, le myristate de magnésium. La composition peut également contenir un ou plusieurs additifs de formulation couramment utilisés en cosmétique et plus spécialement dans le domaine cosmétique et/ou soin des ongles. Ils peuvent notamment être choisis parmi les vitamines, les oligo-éléments, les adoucissants, les séquestrants, les agents alcalinisants ou acidifiants, les agents mouillants, les agents épaississants, les agents dispersants, les antimousses, les agents d'étalement, les co-résines, les conservateurs, les filtres UV, les actifs, les agents hydratants, les neutralisants, les stabilisants, les antioxydants et leurs mélanges. Ainsi, elle peut notamment incorporer, à titre d'actifs, des agents durcissants pour matières kératiniques et/ou des actifs pour traiter des affections diverses localisées au niveau de l'ongle. Les quantités de ces différents ingrédients sont celles classiquement utilisées dans ce domaine et par exemple de 0,01 à 20 % en poids, et notamment de 0,01 à 10 % en poids par rapport au poids total de la composition. Bien entendu, l'homme du métier veillera à choisir ce ou ces éventuels composés complémentaires, et/ou leur quantité, de manière telle que les propriétés avantageuses de la composition pour l'utilisation selon l'invention ne soient pas, ou substantiellement pas, altérées par l'adjonction envisagée. Selon un autre aspect, l'invention a pour objet un produit cosmétique comprenant: i) un récipient délimitant au moins un compartiment, ledit récipient étant fermé par un élément de fermeture et ii) une composition selon l'invention qui est disposée à l'intérieur dudit compartiment. Le récipient peut être sous toute forme adéquate. Il peut être notamment sous forme d'une bouteille et peut être, au moins pour partie, en un matériau tel que le verre. Toutefois, des matériaux autres que le verre peuvent être utilisés comme les matériaux thermoplastiques tels que le PP ou le PE ou comme un métal. L'élément de fermeture peut être couplé au compartiment par vissage en position fermée du récipient. Alternativement, le couplage entre l'élément de fermeture et le récipient peut se faire autrement que par vissage, notamment par encliquetage. Le récipient est de préférence équipé d'un applicateur pouvant être sous forme d'un pinceau constitué d'au moins une touffe de poils. Alternativement, l'applicateur se présente sous forme autre qu'un pinceau, par exemple sous forme d'une spatule ou d'un embout en mousse. Les exemples qui suivent illustrent de manière non limitative l'invention. Les quantités indiquées sont en pourcentage pondéral et exprimées par rapport au poids total de la composition, sauf instructions contraires. Exemple 1 à 4: Vernis à ongles Mesure de la réflectance On prépare les compositions suivantes: la composition de l'exemple 1 (hors invention) comprend un colorant traditionnel (Red 28) - la composition de l'exemple 2 (hors invention) comprend un colorant traditionnel (Red 28) et un azurant optique ((Uvitex OB) - la composition de l'exemple 3 (hors invention) comprend une matière colorante (DG-R428 Dermaglo Strong Corona Magenta) composé d'une matrice polymérique polyester comprenant un colorant (Red 28) la composition de l'exemple 4 (selon l'invention) comprend une matièrecolorante (DG-R428 Dermaglo Strong Corona Magenta) composé d'une matrice polymérique polyester comprenant un colorant (Red 28) un azurant optique (Uvitex OB). Exemple 1 Exemple 2 Exemple 3 Exemple 4 (Hors invention) (Hors invention) (Hors invention) (Selon l'invention) Hectorite modifiée 1,29 1, 28 1,27 1,26 Acétyl citrate de tributyle 2,03 2,01 2,41 2,40 N-ethyl toluenesulfonamide 4,82 4,78 4,31 4,27 Nitrocellulose 14,52 14,41 14,23 14,11 Resine alkyde 16,12 15,99 15,83 15,70 Polyester -3 et Red 28(DG- x x 2,25 2,25 R428 Dermaglo Strong Corona Magenta de Dayglo) Red 28 0,25 0, 25 x x Azurant optique (Uvitex OB x 0,80 x 0,80 de Ciba) Acide citrique, 1 H2O 0,051 0,051 0,051 0,050 Alcool isopropylique 3,71 3,68 3,63 3,63 Acétate d'éthyle 23,32 23,14 22,80 22,62 Acétate de butyle qsp 100 qsp 100 qsp 100 qsp 100 On mesure la réflectance de chaque composition selon le protocole suivant: Sur une carte de contraste de marque LENETA et de référence FORM 1A PENOPAC, on étale une couche de 300 pm d'épaisseur humide de la composition dont on cherche à évaluer la couleur, à l'aide d'un étaleur automatique. La couche recouvre le fond blanc et la fond noir de la carte. On laisse sécher pendant 24 heures sur un banc thermostaté à 30 C puis on irradie avec de la lumière visible D65 (conforme aux recommandations de la Commission Internationale de l'Éclairage ISO 10526/CIE S005/E) en filtrant les longueurs d'onde inférieures à 400 nrn (c'est-à-dire en retirant la composante ultraviolette du rayonnement incident). On procède à la mesure de la réflectance sur le fond blanc (3 mesures) et sur le fond noir 15 brillant (3 mesures) à l'aide d'un spectrocolorimètre MINOLTA CM 3700-d. On a ensuite soumis les cornpositions à une irradiation avec de la lumière visible D65 (longueurs d'onde inférieures à 400nm inclues) et on procède à la mesure de la réflectance comme indiqué ci-dessus. On obtient les graphes suivants: Exemple 1 00 - O Exemple 1 FN ss UV Exemple 1 FB ss UV -1 Exemple 1 FB avec UV - Exemple 1 FN avec UV 400 450 500 550 600 650 700 nm FN = mesure sur fond noir FB = mesure sur fond blanc Ss UV = rayonnement incident sans rayonnement UV Avec UV = rayonnement incident incluant le rayonnement UV Exemple 2 80 4 70 - O Exemple 2 FN ss UV -- Exemple 2 FB ss UV --Exemple 2 FB avec UV -AIE - Exemple 2 FN avec UV W e 80 20 400 450 500 550 600 650 700 nm Exemple 3 Exemple 3 FN ss UV Exemple 3 FB ss UV + Exemple 3 FB avec UV )K Exemple 3 FN avec UV - 60 20 100 -- 0- 400 nm Exemple 4 e Exemple 4 FN ss UV Exemple 4 FB ss UV +Exemple 4 FB avec UV - Exemple4 FN avec UV nm On constate que la composition de l'exemple 4 comprenant l'association de la matière colorante DayGlo + un azurant optique, présente, outre l'augmentation de réflectance dans la zone de longueur d'onde de l'azurant optique (425-475 nm), une augmentation de réflectance dans la zone de longueur d'onde de la matière colorante Dayglo (575-650 nm) par rapport à la composition de l'exemple 2 comprenant l'association d'un pigment traditionnel Red 28 et d'un azurant optique et celle de l'exemple 3 comprenant la matière colorante DayGlo seule. Exemple 5 à 7' : Vernis à ongles - Mesure de la brillance On a préparé les compositions suivantes: Exemple Mélange Mélange Mélange Mélange Mélange 5' 6 6' 7 7' Hectorite modifiée 1,27 1,26 1,29 1,28 1,27 1,26 Acétyl citrate de 2,41 2,40 2,03 2,01 2,65 2,64 tributyle N-ethyl 4, 31 4,27 4,82 4,78 4,06 4,02 toluenesulfonamide Nitrocellulose 14,23 14,11 14,52 14,41 14,19 14,06 Resine alkyde 15,83 15,70 16,12 15,99 15,81 15,68 Polyester -3 et Red 2,25 2,25 x x 2,25 2,25 28(DG-R428 Dermaglo Strong Corona Magenta de Dayglo) Red 28 x x 0,25 0,25 0,25 0,25 Azurant optique (Uvitex x 0,80 x 0,80 x 0,80 OB de Ciba) Acide citrique, 1 H2O 0,051 0, 050 0,051 0,051 0,051 0,051 Alcool isopropylique 3,71 3,63 3,71 3,68 3,62 3,59 Acétate d'éthyle 23,32 22,62 23,32 23,14 22,72 22,53 Acétate de butyle qsp 100 qsp 100 qsp 100 qsp 100 qsp 100 qsp 100 On a mesuré la brillance de chacune des 6 compositions selon le protocole suivant: Sur une carte de contraste de marque LENETA et de référence FORM 1A PENOPAC, on étale une couche de 300 pm d'épaisseur humide de la composition dont on cherche à évaluer la brillance moyenne, à l'aide d'un étaleur automatique. La couche recouvre le fond blanc et la fond noir de la carte. On laisse sécher pendant 24 heures sur un banc thermostaté à 30 C puis on procède à la mesure de la brillance à 20 et à 60 sur le fond blanc (3 mesures) et sur le fond noir (3 mesures) à l'aide d'un brillancemètre de marque BYK 28 GARDNER et de référence microTRl-GLOSS. Les résultats sont présentés dans le tableau suivant A 20 A 60 Sans azurant Avec azurant Sans azurant Avec azurant optique optique optique optique Exemple 5 Exemple 5' Exemple 5 Exemple 5' 15,3 16,3 51,1 54,6 Exemple 6 Exemple 6' Exemple 6 Exemple 6' 62,6 46,5 86,3 74,1 Exemple 7 Exemple 7' Exemple 7 Exemple 7' 15,9 21,3 53 60,5 On constate que la composition comprenant une matière colorante fluorescente formée par une matrice polymérique + un colorant fluorescent, un azurant optique et un pigment conventionnel non seulement ne présente pas la perte de brillance d'un composition comprenant l'association azurant optique et pigment conventionnel mais présente de plus un augmentation sensible de la brillance. La présence de Dayglo permet non seulement de réduire l'effet négatif de l'azurant optique sur la brillance d'une composition contenant un pigment traditionnel mais aussi d'augmenter la brillance de cette composition. Exemple 8: Vernis à onqles Nitrocellulose 14,48 Hectorite modifiée stéaryl benzyl diméthyl 1,14 ammonium 4,06 Acétyl citrate de tributyle Copolymère méthacrylate de méthyle/méthacrylate 1,00 de butyle (Paraloid B66 de Rohm & Haas) 3,25 N-éthyl O, P-toluene sulfonamide Pigment silice/oxyde de titane/mica/oxyde d'étain 1,96 (Xirona Caribbean blue de Merck) 1,50 Pigment silice/oxyde de titane/oxyde d'étain (Xirona Kiwi rose de Merck) 0,31 Pigment oxychlorure de bismuth dans 30% d'ethylhexylhydroxystearate 5,00 (Biron liquid silver (017021) de Merck) Polyester-3 (96%) et DC Violet 2 (4%) (DG-V402 Dermaglo venetian violet de Dayglo) 0,040 Acide citrique, 1 H20 Alcool isopropylique 2,90 Acétate d'éthyle 29,20 Acétate de butyle qsp 100 Exemple 9: Vernis à ongles Nitrocellulose 10,78 Hectorite modifiée stéaryl benzyl diméthyl 0,95 ammonium 1,32 Acétyl citrate de tributyle N-éthyl O, P-toluenesulfonamide 3,75 Résine alkyde dans l'acétate d'éthyle à 70 % 11,95 Acide citrique, 1 H20 0,038 Pigment silice/oxyde de titane/mica/oxyde 3,00 d'étain 3,00 (Xirona Caribbean blue de Merck) Pigment silice/oxyde de titane/oxyde d'étain (Xirona Kiwi rose de Merck) 4,00 Pigment oxychlorure de bismuth dans 30% d'ethylhexylhydroxystearate 15,00 (Biron liquid silver (017021) de Merck) Polyester-3 (96%) et DC Violet 2 (4%) (DG-V402 Dermaglo venetian violet de Dayglo) 1,00 2,5 thiophène di-yl bis(5 ter-butyl-1,3 benzoxazole) (Uvitex OB de Ciba) 2,76 Alcool isopropylique Acétate d'éthyle 17,33 Acétate de butyle qsp 100 Exemple 10: Rouqe à lèvres Hectorite modifiée distéaryl diméthyl ammonium 1,20 Cire microcristalline C20-C60 (Microwax HW de 7,40 Paramelt) 1,00 Cire de polyéthylène Cire de polyéthylène (PM: 500) 4,60 Polybutène (Indopol H100 de BP) 15,58 Propionate d'arachidyle 5,00 Ethers de dodécanédiol et de polyéthylène glycol 5,02 (45 0E) (Elfacos ST9 de Akzo Nobel) QSP Esters d'acides gras végétaux, isostéarique, adipique de glycéyle (Softisan 649 de Sasol) 6,35 Iso-stéarate d'iso-stéaryle Néopentanoate d'octyl-2 dodécyle 14,38 Triiso-stéarate de glycéryle 6,10 Oxyde de titane rutile traité alumine/silice/tri- 1,80 méthyolpropane 0,10 Extrait de gelée royale en poudre avec support dextrine 4,00 4-méthoxycinnamate de 2-éthyl hexyle (Parsol MCX de DSM) 10,0 Polyester-3 (96%) et D&C Red 28 (4%) (DG- R428 Dermaglo strong corona magenta de 1,50 Dayglo) Laque Red 28 Laque FD&C Blue 1 0,05 Particules de verre enrobées d'oxyde de titatane 1, 00 (Métashine MC1020RS de NSG) 0,20 Parfum Ditertiobutyl 4-hydroxytoluène 0,057 REVENDICATIONS 1. Composition cosmétique comprenant, dans un milieu cosmétiquement acceptable: - au moins une première matière colorante constituée d'une matrice polymérique 5 comprenant un colorant et - au moins une seconde matière colorante choisie parmi les matériaux à effet optiques, les azurants optiques, les nacres et les pigments ou colorants fluorescents ou phosphorescents et fleurs mélanges. 2. Composition selon la revendication 1, caractérisée en ce que la matrice polymérique est un copolymère polyester/polyamide. 3. Composition selon la revendication 1 ou 2, caractérisée en ce que la matrice polymérique comprend au moins un monomère choisi parmi les diamines et les polyamines, les acide dicarboxyliques et polycarboxyliques, les diols et les polyols, les carboxyamines les alkanolamines, les carboxy alcools et leurs mélanges. 4. Composition selon la revendication 3, caractérisée en ce que les diamines présentent la formule suivante: 20 H2N R NH2 dans laquellle R représente un groupe alkylène linéaire ou ramifié comprenant de 2 à 20 atomes de carbone, un groupe cycloakylène comprenant de 5 à 6 atomes de carbone ou un groupe cyclo alkylène comprenant un groupe amino-alkyle linéaire ou ramifié, pouvant comprendre en outre jusqu'à 3 substitutions par cycle, les groupes de substitutions, identiques ou différents, étant choisis parmi les groupes alkyles comprenant de 1 à 5 atomes de carbone. 5. Composition selon la revendication 3 ou 4, caractérisé en ce que les diamines sont choisis parmi l'éthylène diamine, le 1-amino-3aminométhyle-3,5,5-triméthyle cyclohexane (ou isophoronediamine), l'hexaméthylènediamine, le 1,12- dodécanediamine, le 2méthylpentaméthylènediamine, le 2-éthyltétraméthylènediamine, le 1,2diaminocyclohexane, le 1,3-diaminocyclohexane, le cis 1,4diaminocyclohexane, le trans 1,4-diaminocyclohexane, le norboranediamine et leurs mélanges. 6. Composition selon la revendication 3, caractérisée en ce que les monomères acides dicarboxyliques sont choisis parmi les acides dicarboxyliques, les esters acides dicarboxyliques ou les dérivés anhydres d'acide dicarboxyliques. 7. Composition selon la revendication 5 ou 6, caractérisée en ce que l'acide dicarboxylique présente la formule suivante: HOOC - R' - COOH dans laquelle R' est un groupe alkylène linéaire ou ramifié comprenant de 3 à 20 atomes de carbone; un groupe cycloalkylène comprenant de 5 à 8 atomes de carbone ou un groupe cycloalkylène comprenant un groupe carboxyalkyle linéaire ou ramifié, pouvant comprendre en outre jusqu'à 3 substitutions par cycle, les groupes de substitutions, identiques ou différents, étant choisis parmi les groupes alkyles comprenant de 1 à 5 atomes de carbone; un groupe arylène monocyclique ou bicyclique ayant de 6 à 10 atomes de carbone, pouvant éventuellement comprendre jusqu'à six substitutions par cycle, lesdits groupes de substitution, identiques ou différents, étant choisis parmi les groupes alkyl en C1-05; un ester diakyle en C1-C2 ou un anhydre issu du diacide formé par lesdits groupes arylène monocyclique ou bicyclique; leurs mélanges. 8. Composition selon l'une des revendications 5 à 7, caractérisée en ce que les monomères acides dicarboxylique sont choisis parmi l'acide phtalique, l'anhydride phtalique, l'acide isophtalique, l'acide téréphtalique, l'acide 2,6 naphtalène dicarboxylique, l'acide succinique l'anhydride succinique, l'acide glutarique, l'acide adipique, l'acide azelaïque, l'acide sébacique, l'acide décanedioïque, l'acide dodécanedioïque, un mélange d'acides succinique, glutarique et adipique, l'acide cyclohexane dicarboxylique, le diméthylisophtalate, le diméthylphtalate, le diméthyltéréphtalate, le diméthyl 2,6-naphtalène dicarboxylate, le diméthyladipate, le diméthylglutarate, le dirnéthylsuccinate et leurs mélanges. 9. Composition selon la revendication 3, caractérisée en ce que les diols présentent la formule suivante: OH - R"' - OH dans laquelle R" représente un groupe alkylène linéaire ou ramifié ayant de 2 à 20 atomes de carbone, un groupe cycloalkylène ayant de 5 à 8 atomes de carbone ou un groupe cycloalkylène comprenant des groupes alkyle alcool linéraires ou ramifiés, pouvant comprendre en outre jusqu'à 3 substitutions par cycle, les groupes de substitutions, identiques ou différents, étant choisis parmi les groupes alkyles comprenant de 1 à 5 atomes de carbone. 10. Composition selon la revendication 8 ou 9, caractérisée en ce que les diols sont choisis parmi le cyclohexandiméthanol, l'éthylène glycol, le propylène glycol et leurs mélanges. 11. Composition selon l'une des revendications précédentes, caractérisée en ce que la matrice polymérique est obtenue par réaction d'au moins un monomère diamine choisi de préférence parmi les diamines comprenant au moins un groupe cycloalkylène, d'au moins un monomère acide dicarboxylique choisi de préférence parmi les diamines comprenant au moins un groupe cycloalkylène, et d'au moins un diol. 12. Composition selon l'une des revendications précédentes, caractérisée en ce que la matrice polymérique résulte de la réaction de l'éthylène glycol, du cyclohexanediméthanol, de l'acide téréphtalique, de l'acide isophtalique et de la norbornanediamine. 13. Composition selon l'une des revendications précédentes, caractérisée en ce que le colorant est un colorant fluorescent. 14. Composition selon l'une des revendications précédentes, caractérisée en ce que le colorant est choisi dans la familles des rhodamines, des fluorescines, des coumarines, des naphtalimides, des benzoxanthène, les acridines, les azos pyranine et leurs mélanges. 15. Composition selon l'une des revendications précédentes, caractérisée en ce que le colorant est choisi parmi les colorants certifiés D&C Red 21, Red 22, Red 27, Red 28, Orange 5, Orange 10, Orange 11, Yellow 7, Yellow 8, Yellow 10, Green 8, Violet 2 et leurs mélanges. 16. Composition selon l'une des revendications précédentes, caractérisée en ce que la première matière colorante comprend de 85 à 99 % de matrice polymérique et de 0,1 à 15% de colorant, par rapport au poids total de la matière colorante. 17. Composition selon l'une des revendications précédentes, caractérisée en ce que la première matière colorante est présente en une teneur allant de 0,001% à 20% en poids par rapport au poids total de la composition, de préférence de 0,005 à 15% et mieux de 0,01 à 10% en poids. 18. Composition selon l'une des revendications précédentes, caractérisée en ce qu'elle comprend un azurant optique. 19. Composition selon l'une des revendications précédentes, caractérisée en ce que l'azurant optique est choisi parmi les dérivés du stilbène, en particulier les polystyrylstilbènes et les triazinstilbènes, les dérivés coumariniques, en particulier les hydroxycoumarines et les aminocoumarines, les dérivés oxazole, benzoxazole, imidazole, triazole, pyrazoline, les dérivés du pyrène et les dérivés de porphyrine et leurs mélanges. 20. Composition selon l'une des revendications précédentes, caractérisée en ce que l'azurant optique est choisi parmi le di-styryl-4, 4' biphényle disulfonate di-sodique, le 4,4'-bis[(4,6-dianilino-1,3,5triazin-2-yl)amino]stilbène-2,2'-disulfonate de sodium, le 2,5 thiophène di-yl bis(5 ter-butyl-1,3 benzoxazole) et leurs mélanges. 21. Composition selon l'une des revendications précédentes, caractérisée en ce que la seconde matière colorante est présente en une teneur allant de 0,001% à 25% en poids par rapport au poids total de la composition, de préférence de 0,005 à 20% et mieux de 0,01 à 15% en poids. 22. Composition selon l'une des revendications précédentes, caractérisée en ce qu'elle comprend un milieu solvant organique comprenant au moins un solvant organique choisi parmi: - les cétones liquides à température ambiante tels que les méthyléthylcétone, méthylisobutylcétone, diisobutylcétone, l'isophorone, la cyclohexanone, 35 l'acétone; les alcools liquides à température ambiante tels que l'éthanol, l'isopropanol, le diacétone alcool, le 2-butoxyéthanol, le cyclohexanol; les éthers de propylène glycol liquides à température ambiante tels que le monoméi:hyléther de propylène glycol, l'acétate de monométhyl éther de propylène glycol, le mono n-butyl éther de dipropylène glycol; les éthers cycliques tels que la y-butyrolactone; - les esters à chaîne courte (ayant de 3 à 8 atomes de carbone au total) tels que l'acétate d'éthyle, l'acétate de méthyle, l'acétate de propyle, l'acétate d'isopropyl, l'acétate de n-butyle, l'acétate d'isopentyle, l'acétate de méthoxypropyle, le lactate de butyle; - les éthers liquides à température ambiante tels que le diéthyléther, le diméthyléther ou le dichlorodiéthyléther; les alcanes liquides à température ambiante tels que le décane, l'heptane, le dodécane, le cyclohexane; les alkyl sulfoxides tels que le diméthylsulfoxide; les aldéhydes liquides à température ambiante tels que le benzaldéhyde, l'acétaldéhyde; le 3- éthoxypropionate d'éthyle; les carbonates tel que le carbonate de propylène, le carbonate de diméthyle, les acétales tels que le méthylal; leurs mélanges. 23. Composition selon la revendication précédente, caractérisée en ce que le milieu solvant organique représente de 10 à 95% en poids, par rapport au poids total de la composition, de préférence de 15% à 80% en poids, et mieux de 20 à 60% en poids. 24. Composition selon l'une des revendications précédentes, caractérisée en ce qu'elle comprend un milieu aqueux. 25. Composition selon l'une des revendications précédentes, caractérisée en ce qu'elle 30 comprend un polymère filmogène. 26. Composition selon la revendication 25, caractérisée en en ce que le polymère filmogène est présente en une teneur allant de 0,1 % à 60 % en poids, par rapport au poids total de la composition, de préférence allant de 2 % à 40 % en poids, et mieux 35 de 5 % à 25 % en poids. 10 15 20 27. Composition selon l'une des revendications précédentes, caractérisée en ce qu'elle comprend au moins un additif de formulation notamment choisi parmi les co-résines, les plastifiants, les agents de coalescence et les agents d'étalement. 28. Procédé cosmétique de maquillage ou de soin non thérapeutique des matières kératiniques comprenant l'application sur les matières kératiniques d'au moins une couche d'une composition de cosmétique selon l'une des revendications 1 à 27. 29. Utilisation, dans une composition cosmétique, de l'association d'au moins une première matière colorante comprenant une matrice polymérique et un colorant et d'au moins une seconde matière colorante, pour améliorer la brillance et/ou augmenter la couleur de ladite composition.